(57)【要約】【課題】トナー粒子のサイズ及び形状を容易に調節し、保存性及び耐久性に優れたトナーの製造方法、この方法を利用して製造されたトナー、これを使用して高画質の低温定着可能な画像形成方法及び画像形成装置を提供する。【解決手段】反応性乳化剤及び着色剤を混合して顔料分散液を製造する工程と、親水性基及び疎水性基を有し、一つ以上の反応性官能基を含むマクロモノマー、一つ以上の重合性単量体、及び連鎖移動剤を顔料分散液に混合してトナー組成物を製造する工程と、組成物を媒質中で乳化重合する工程と、重合されたトナーを分離及び乾燥する工程と、を含むトナーの製造方法であって、マクロモノマー及び連鎖移動剤の含量を調節してトナーの形状を調節することを特徴とするトナーの製造方法である。また、本発明は、製造方法を利用して製造したトナー、トナーを利用する画像形成方法、及びトナーを受容した画像形成装置に関する。【選択図】図１
2007193343.tif 000002
【特許請求の範囲】
【請求項１】
反応性乳化剤及び着色剤を混合して着色剤分散液を製造する工程と、
親水性基、疎水性基、及び一つ以上の反応性官能基を有するマクロモノマーと、一つ以上の重合性単量体と、連鎖移動剤と、を前記着色剤分散液に混合してトナー組成物を製造する工程と、
前記トナー組成物を媒質中で乳化重合する工程と、
前記重合されたトナーを分離及び乾燥する工程と、
を含むトナーの製造方法であって、
前記マクロモノマー及び前記連鎖移動剤の含量を調節してトナーの形状を調節することを特徴とする、トナーの製造方法。
【請求項２】
前記マクロモノマーの含量を増加させることによって、前記トナーの形状を不定形から球形に変形することを特徴とする、請求項１に記載のトナーの製造方法。
【請求項３】
前記連鎖移動剤の含量を増加させることによって、前記トナーの形状を不定形から球形に変形することを特徴とする、請求項１に記載のトナーの製造方法。
【請求項４】
前記反応性乳化剤は、ポリオキシエチレンアルキルフェニルエーテルモイエティを含み、ビニル基、アクリレート基またはメタクリレート基を有する陰イオン反応性乳化剤のうち選択された一つ以上であることを特徴とする、請求項１に記載のトナーの製造方法。
【請求項５】
前記反応性乳化剤の重量平均分子量は、１００〜１，０００であることを特徴とする、請求項１に記載のトナーの製造方法。
【請求項６】
前記反応性乳化剤の含量は、前記着色剤１００質量部を基準として５〜５０質量部であることを特徴とする、請求項１に記載のトナーの製造方法。
【請求項７】
前記マクロモノマーの重量平均分子量は、５００〜１００，０００であることを特徴とする、請求項１に記載のトナーの製造方法。
【請求項８】
前記マクロモノマーは、ポリエチレングリコール（ＰＥＧ）−メタクリレート、ポリエチレングリコール（ＰＥＧ）−エチルエーテルメタクリレート、ポリエチレングリコール（ＰＥＧ）−ジメタクリレート、ポリエチレングリコール（ＰＥＧ）−改質ウレタン、ポリエチレングリコール（ＰＥＧ）−改質ポリエステル、ポリアクリルアミド（ＰＡＭ）、ポリエチレングリコール（ＰＥＧ）−ヒドロキシエチルメタクリレート、ヘキサ官能性ポリエステル、樹脂状ポリエステルアクリレート、カルボキシポリエステルアクリレート、脂肪酸改質エポキシアクリレート、及びポリエステルメタクリレートからなる群から選択された一つであることを特徴とする、請求項１に記載のトナーの製造方法。
【請求項９】
前記マクロモノマーの含量は、前記トナー組成物の総含量１００質量部を基準として１〜５０質量部であることを特徴とする、請求項１に記載のトナーの製造方法。
【請求項１０】
前記重合性単量体は、ビニル系単量体、カルボキシル基を有する極性単量体、不飽和ポリエステル基を有する単量体、及び脂肪酸基を有する単量体のうち選択された一つ以上であることを特徴とする、請求項１に記載のトナーの製造方法。
【請求項１１】
前記重合性単量体は、スチレン系単量体、アクリル酸、メタクリル酸、（メタ）アクリル酸の誘導体、エチレン性不飽和モノオレフィン、ハロゲン化ビニル、ビニルエステル、ビニルエーテル、ビニルケトン、及び窒素含有ビニル化合物からなる群から選択された一つ以上であることを特徴とする、請求項１に記載のトナーの製造方法。
【請求項１２】
前記重合性単量体は、スチレン、ビニルトルエン、α−メチルスチレン、アクリル酸、メタクリル酸、アクリル酸メチル、アクリル酸エチル、アクリル酸プロピル、アクリル酸ブチル、アクリル酸２−エチルヘキシル、アクリル酸ジメチルアミノエチル、メタクリル酸メチル、メタクリル酸エチル、メタクリル酸プロピル、メタクリル酸ブチル、メタクリル酸２−エチルヘキシル、メタクリル酸ジメチルアミノエチル、アクリロニトリル、メタクリロニトリル、アクリルアミド、メタクリアミド、エチレン、プロピレン、ブチレン、塩化ビニル、塩化ビニリデン、フッ化ビニル、酢酸ビニル、プロピオン酸ビニル、ビニルメチルエーテル、ビニルエチルエーテル、ビニルメチルケトン、メチルイソプロペニルケトン、２−ビニルピリジン、４−ビニルピリジン、及びＮ−ビニルピロリドンからなる群から選択された一つ以上であることを特徴とする、請求項１に記載のトナーの製造方法。
【請求項１３】
前記着色剤は、イエロー、マゼンタ、シアン、及びブラック顔料のうち選択された一つであることを特徴とする、請求項１に記載のトナーの製造方法。
【請求項１４】
前記トナー組成物は、開始剤によってラジカルが発生し、前記ラジカルは、前記重合性単量体と反応することを特徴とする、請求項１に記載のトナーの製造方法。
【請求項１５】
前記トナー組成物は、ワックス、帯電制御剤、及び離型剤のうち選択された一つ以上をさらに含むことを特徴とする、請求項１に記載のトナーの製造方法。
【請求項１６】
反応性乳化剤及び着色剤を混合して着色剤分散液を製造し、親水性基、疎水性基、及び一つ以上の反応性官能基を有するマクロモノマーと、一つ以上の重合性単量体と、連鎖移動剤とを前記着色剤分散液と混合してトナー組成物を乳化重合させて製造されたトナーにおいて、
前記マクロモノマー及び前記連鎖移動剤を調節することによってトナーの形状が調節されることを特徴とする、トナー。
【請求項１７】
前記マクロモノマーの含量を増加させることによって、前記トナーの形状が不定形から球形に変更されることを特徴とする、請求項１６に記載のトナー。
【請求項１８】
前記連鎖移動剤の含量を増加させることによって、前記トナーの形状が不定形から球形に変更されることを特徴とする、請求項１６に記載のトナー。
【請求項１９】
前記トナー粒子の体積平均粒径は、０．５〜２０μｍであることを特徴とする、請求項１６に記載のトナー。
【請求項２０】
前記マクロモノマーの重量平均分子量は、１００〜１００，０００であることを特徴とする、請求項１６に記載のトナー。
【請求項２１】
前記マクロモノマーは、ポリエチレングリコール（ＰＥＧ）−メタクリレート、ポリエチレングリコール（ＰＥＧ）−エチルエーテルメタクリレート、ポリエチレングリコール（ＰＥＧ）−ジメタクリレート、ポリエチレングリコール（ＰＥＧ）−改質ウレタン、ポリエチレングリコール（ＰＥＧ）−改質ポリエステル、ポリアクリルアミド（ＰＡＭ）、ポリエチレングリコール（ＰＥＧ）−ヒドロキシエチルメタクリレート、ヘキサ官能性ポリエステルアクリレート、樹脂状ポリエステルアクリレート、カルボキシポリエステルアクリレート、脂肪酸改質アクリレート、ポリエステルメタクリレートからなる群から選択された一つであることを特徴とする、請求項１６に記載のトナー。
【請求項２２】
前記トナーは、ワックス、帯電制御剤、及び離型剤のうち選択された一つ以上をさらに含むことを特徴とする、請求項１６に記載のトナー。
【請求項２３】
静電潜像が形成された感光体表面にトナーを付着させて可視像を形成し、前記可視像を転写材に転写する工程を含む画像形成方法において、
前記トナーとして請求項１６から２２の何れか１項に記載のトナーを使用することを特徴とする、画像形成方法。
【請求項２４】
有機感光体と、前記有機感光体の表面を帯電する手段と、前記有機感光体の表面に静電潜像を形成する手段と、トナーを受容する手段と、前記トナーを供給して有機感光体の表面の静電潜像を現像してトナー像を現像する手段と、前記トナー像を感光体の表面で転写材に転写する手段と、を備える画像形成装置において、
前記トナーが、請求項１６から２２の何れか１項に記載のトナーであることを特徴とする、画像形成装置。
【請求項２５】
反応性乳化剤及び着色剤を混合して着色剤分散液を得る工程と、
マクロモノマー、一つ以上の重合性単量体、連鎖移動剤、及び着色剤分散液を混合してトナー組成物を得る工程であって、前記マクロモノマーが親水性基、疎水性基、及び一つ以上の反応性官能基を有する工程と、
前記トナー組成物を媒質中で乳化重合させて重合されたトナー粒子を製造する工程と、
前記トナー粒子を分離及び乾燥する工程であって、前記マクロモノマー及び連鎖移動剤は、所定の粒子状を有するトナー粒子を得るための含量で含まれる工程と、
を含むことを特徴とする、電子写真画像装置用トナーの製造方法。
【請求項２６】
前記マクロモノマー及び連鎖移動剤は、実質的に形成されたトナー粒子を製造するための含量で含まれることを特徴とする、請求項２５に記載のトナーの製造方法。
【請求項２７】
前記マクロモノマー及び連鎖移動剤は、長く延びた形状のトナー粒子を製造するための含量で含まれることを特徴とする、請求項２５に記載のトナーの製造方法。
【請求項２８】
前記トナー粒子の粒径は、０．５〜２０μｍであることを特徴とする、請求項２５に記載のトナーの製造方法。
【請求項２９】
前記トナー粒子の粒径は、０．５〜１０μｍであることを特徴とする、請求項２５に記載のトナーの製造方法。
【発明の詳細な説明】
【技術分野】
【０００１】
本発明は、トナーの製造方法及びそれを利用したトナーに係り、さらに詳細には、反応性乳化剤及びマクロモノマーの含量を調節してトナーの形状を制御するトナーの製造方法、それを利用したトナー、前記トナーを利用した画像形成方法及び前記トナーを受容した画像形成装置に関する。
【背景技術】
【０００２】
電子写真法や静電記録法において、静電画像または静電潜像を可視化する現像剤には、トナー及びキャリア粒子からなる２成分現像剤と、実質的にトナーのみからなってキャリア粒子を使用しない１成分現像剤とがある。１成分現像剤には、磁性粉を含有する磁性１成分現像剤と磁性粉を含有していない非磁性１成分現像剤とがある。非磁性１成分現像剤では、トナーの流動性を高めるためにコロイド性シリカなどの流動化剤を独立的に添加することが多い。トナーとしては、一般的に決着樹脂中にカーボンブラックなどの着色剤やその他の添加剤を分散させて粒子化した着色粒子が使われている。
【０００３】
トナーの製造方法には、粉砕法と重合法とがある。粉砕法では、合成樹脂と着色剤、必要に応じてその他の添加剤を溶融混合した後に粉砕し、次いで、所望の粒径の粒子が得られるように分級してトナーを得ている。重合法では、重合性単量体に、着色剤、重合開始剤、必要に応じて架橋剤、帯電防止剤などの各種の添加剤を均一に溶解ないし分散させた重合性単量体組成物を製造し、次いで、分散安定剤を含有する水系分散媒質中に、攪拌器を利用して分散して重合性単量体組成物の微細な液滴粒子を形成させ、次いで、昇温させて懸濁重合して所望の粒径を有する着色重合体粒子の重合トナーを得ている。
【０００４】
電子写真装置や静電記録装置などの画像形成装置において、均一に帯電させた感光体上に像露光を行って静電潜像を形成し、前記静電潜像にトナーを付着させてトナー像として前記トナー像を転写紙などの転写材上に転写し、次いで、未定着のトナー像を加熱、加圧、溶剤蒸気など、色々な方式によって、転写材上に定着させている。定着工程では、ほとんどの場合、定着ロールと加圧ロールとの間にトナー像を転写した転写材を通じ、トナーを加熱圧着して転写材上に融着させている。
【０００５】
電子写真複写機などの画像形成装置によって形成される画像には、精密さ及び微細さの向上が要求されている。従来、画像形成装置に利用されるトナーとしては、粉砕法によって得られたトナーが主流であった。粉砕法によれば、粒径分布の広い着色粒子が形成されやすいので、満足すべき現像特性を得るためには、粉砕品を分級してある程度狭い粒径分布に調整する必要がある。しかし、電子写真工程や静電記録工程に適したトナー粒子を製造する時に、通常的な混錬／粉砕工程は、粒度及び粒度分布の精密制御が難しく、小粒径トナーの製造時、分級によるトナー製造の収率が低下する。また、帯電特性及び定着特性のためのトナー設計の変更／調節が制限されるという問題点がある。したがって、最近では粒径制御が容易であり、分級などの煩雑な製造工程を経る必要のない重合トナーが注目されている。
【０００６】
重合法によってトナーを製造すれば、粉砕や分級を実施せず、所望の粒径及び粒径分布を有する重合トナーが得られる。
【０００７】
例えば、Ｈａｓｅｇａｗａらによる特許文献１には、分子中に着色されたポリマー粒子からなるコア及びコアをカバーするシェルを含み、懸濁重合によって製造される重合トナーを開示している。しかし、このような方法によっても、トナーの形態を調節し難く、粒子サイズを調節し難いだけでなく、その粒径の分布が広いという問題点があった。
【０００８】
Ｍｉｃｈａｅｌらによる特許文献２は、狭い範囲の多分散性を有する二官能性ポリマーを開示しており、共有結合した自由ラジカル基をポリマーの両端部に有するポリマーを製造する乳化−凝集重合方法を開示している。しかし、このような方法によっても、界面活性材が逆効果をもたらす恐れがあり、ラテックスのサイズを調節し難いという問題点があった。
【０００９】
【特許文献１】米国特許第６，０３３，８２２号明細書
【特許文献２】米国特許第６，２５８，９１１号明細書
【特許文献３】特開２００１−１４７５５０号公報
【特許文献４】特開２００３−１２２０５４号公報
【発明の開示】
【発明が解決しようとする課題】
【００１０】
そこで、本発明は、このような問題に鑑みてなされたもので、本発明の技術的課題は、前記問題点を解決するためのものであって、トナー粒子のサイズ及び形状を容易に調節し、保存性及び耐久性に優れたトナーの製造方法、この方法を利用して製造されたトナー、これを使用して高画質の低温定着可能な画像形成方法及び画像形成装置を提供することである。
【課題を解決するための手段】
【００１１】
上記課題を解決するために、本発明の第１の観点によれば、反応性乳化剤及び着色剤を混合して着色剤分散液を製造する工程と、親水性基、疎水性基、及び一つ以上の反応性官能基を有するマクロモノマーと、一つ以上の重合性単量体と、連鎖移動剤と、を前記着色剤分散液に混合してトナー組成物を製造する工程と、前記トナー組成物を媒質中で乳化重合する工程と、前記重合されたトナーを分離及び乾燥する工程と、を含むトナーの製造方法であって、前記マクロモノマー及び前記連鎖移動剤の含量を調節してトナーの形状を調節するトナーの製造方法が提供される。
【００１２】
上記課題を解決するために、本発明の第２の観点によれば、反応性乳化剤及び着色剤を混合して着色剤分散液を製造し、親水性基、疎水性基、及び一つ以上の反応性官能基を有するマクロモノマーと、一つ以上の重合性単量体と、連鎖移動剤とを前記着色剤分散液と混合してトナー組成物を乳化重合させて製造されたトナーにおいて、前記マクロモノマー及び前記連鎖移動剤を調節することによってトナーの形状が調節されるトナーが提供される。
【００１３】
上記課題を解決するために、本発明の第３の観点によれば、静電潜像が形成された感光体表面にトナーを付着させて可視像を形成し、前記可視像を転写材に転写する工程を含む画像形成方法において、前記トナーとして上述した製造方法により製造されたトナーを使用する画像形成方法が提供される。
【００１４】
上記課題を解決するために、本発明の第４の観点によれば、有機感光体と、有機感光体の表面を帯電する手段と、有機感光体の表面に静電潜像を形成する手段と、トナーを受容する手段と、前記トナーを供給して有機感光体の表面の静電潜像を現像してトナー像を現像する手段と、前記トナー像を感光体の表面で転写材に転写する手段と、を備える画像形成装置において、前記トナーが、上述した製造方法により製造されたトナーである画像形成装置が提供される。
【００１５】
上記課題を解決するために、本発明の第５の観点によれば、反応性乳化剤及び着色剤を混合して着色剤分散液を得る工程と、マクロモノマー、一つ以上の重合性単量体、連鎖移動剤、及び着色剤分散液を混合してトナー組成物を得る工程であって、前記マクロモノマーが親水性基、疎水性基、及び一つ以上の反応性官能基を有する工程と、前記トナー組成物を媒質中で乳化重合させて重合されたトナー粒子を製造する工程と、前記トナー粒子を分離及び乾燥する工程であって、前記マクロモノマー及び連鎖移動剤は、所定の粒子状を有するトナー粒子を得るための含量で含まれる工程と、を含む電子写真画像装置用トナーの製造方法が提供される。
【００１６】
ここで、「所定の粒子状を有するトナー粒子を得るための含量」とは、具体的には、マクロモノマーは、組成物全体１００質量部を基準として１〜５０質量部であり、連鎖移動剤は、濃度が０〜２０質量％である。また、「所定の粒子状」とは、球形度が０．５〜１となる粒子の状態を意味する。なお、球形度が１のときは完全な球形であり、１より小さくなるほど不定形に近くなる。従って、球形度の値は、０または１の間の値で球形度の値が１に近くなると球形に近い。
【００１７】
トナーの球形度は以下の通り計算した。すなわち、トナーの形状をＳＥＭ写真で確認し、トナーのＳＥＭ写真から５０個のトナー粒子を選択した後、イメージ資料定量分析のためのソフトウェアＩｍａｇｅ  Ｊ  ソフトウェア１．３３ｕ（Ｎａｔｉｏｎａｌ  Ｉｎｓｔｉｔｕｔｅｓ  ｏｆ  Ｈｅａｌｔｈ  ＵＳＡ）を利用して下記数式１よりトナーの球形度を計算した。
球経度（Ｃｉｒｃｕｌａｒｉｔｙ）＝４π×（面積／円周２）  ・・・（数式１）
【００１８】
また、マクロモノマー及び連鎖移動剤は、実質的に形成されたトナー粒子を製造するための含量で含まれていてもよい。
【００１９】
ここで、「実質的に形成されたトナー粒子を製造するための含量」とは、具体的には、マクロモノマーは２〜５質量％、連鎖移動剤は１〜７質量％である。また、「実質的に形成された」とは、実質的にトナーとして使用するのに好適な形状を有することを意味する。
【００２０】
さらに、マクロモノマー及び連鎖移動剤は、長く延びた形状のトナー粒子を製造するための含量で含まれていてもよい。
【００２１】
ここで、「長く延びた形状のトナーを製造するための含量」とは、具体的には、「所定の粒子状を有するトナー粒子を得るための含量」の場合と同様に、マクロモノマーは、組成物全体１００質量部を基準として１〜５０質量部であり、連鎖移動剤は、濃度が０〜２０質量％である。
【発明の効果】
【００２２】
本発明によれば、トナーのサイズ及び形状を調節しやすく、耐オフセット性、摩擦電荷特性、及び保存安定性に優れ、かつ高品質の画像が実現しうる。また、高湿環境下で優秀な性質のトナーを製造しうる。
【発明を実施するための最良の形態】
【００２３】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２４】
本発明は、まず、反応性乳化剤及び着色剤を混合して着色剤分散液を製造し、マクロモノマー、重合性単量体、及び連鎖移動剤を前記着色剤分散液に混合してトナー組成物を製造して乳化重合する。
【００２５】
乳化重合工程で反応性乳化剤を使用して着色剤を分散し、単量体及びワックスを添加重合して着色剤及びワックス含有ラテックス粒子を製造し、これをトナー製造に使用する。トナー内の残存乳化剤がトナー特性におよぼす悪影響を最小化しうる。
【００２６】
本発明では、着色剤の分散時に通常的な乳化剤を使用せず、反応性乳化剤を使用するため、粒子形成反応時に前記反応性乳化剤がラテックス樹脂に固定されてトナーに残留する乳化剤の移動なしにトナー特性を向上させうる。
【００２７】
乳化重合を利用する製造工程で通常の乳化剤を使用していないため、反応後製造されたトナー粒子の分離濾過工程で洗浄工程を短縮させうる。洗浄工程を短縮させることによって、製造工程を単純化して重合トナーのコストを低減させられ、排出される汚廃水の量を減らすことによって、環境的な側面でも有利である。また、乳化剤のために発生する低い摩擦電荷、トナー保存安定性、及び画像の劣化のような他の問題点を改善しうる。
【００２８】
前記反応性乳化剤は、ポリオキシエチレンアルキルフェニルエーテルモイエティ（部分）を含み、ビニル基、アクリレート基またはメタクリレート基を有する陰イオン反応性乳化剤のうちから選択された一つ以上であることが望ましい。
【００２９】
前記反応性乳化剤の重量平均分子量は、１００〜１，０００であることが望ましい。反応性乳化剤の重量平均分子量が１００未満である場合には、乳化剤としての機能が低下して望ましくなく、１，０００を超える場合には、反応性が低下するために望ましくない。
【００３０】
前記反応性乳化剤の含量は、着色剤１００質量部を基準として５〜５０質量部、望ましくは、１０〜２０質量部である。前記反応性乳化剤の含量が５質量部未満である場合には、着色剤及びラテックス分散性が劣下し、粒子形成度が低下して望ましくなく、５０質量部を超える場合には、乳化剤のモノマーに対する反応性が劣下して望ましくない。
【００３１】
本発明によるトナーの製造方法を具体的に説明すれば、まず、反応性乳化剤及び着色剤を超純水に入れて分散器で分散させる。分散器は、超音波分散器、ビードミリング器、または微細流動化剤が使われる。分散された着色剤液を適正量の水及び窒素ガスでパージされた反応器に入れて攪拌させる。このとき、反応媒質のイオン化度を調節するために、ＮａＣｌのような電解液またはイオン塩を添加することもある。反応器の内部温度が適正数値に達すれば、一つ以上の重合性単量体とマクロモノマーとが混ざっている有機相溶液を半連続的な方法で反応器内に投入する。各物質の投入量と投入時間とは、単量体及びマクロモノマーの反応速度に合せて調節する。投入された単量体が反応性乳化剤に分散された着色剤の中心に広がり、着色剤分散粒子がスウェリングされつつ、顔料含有単量体の小滴を形成する。適正にスウェリングされた時期に水溶性自由ラジカル開始剤を投入してラジカル反応を開始しうる。
【００３２】
本発明は、マクロモノマーの特性によって、種類と添加量とを変化させてトナー粒子の形状を変化させることを特徴とする。また、着色剤の分散時に反応性乳化剤を使用して粒子形成トナー残留乳化剤の移動なしに洗浄工程を短縮させることによって、製造工程を単純化して重合トナーのコストを低減させうる。排出される汚廃水の量を減らすことによって、環境的な側面でも長所があり、乳化剤のために発生する問題点、すなわち、低い摩擦電荷、トナー保存安定性、画像の劣化を改善しうる。
【００３３】
本発明によるマクロモノマーは、親水性基及び疎水性基を何れも有する両親媒性物質であり、一つ以上の反応性官能基を有するポリマーまたはオリゴマーである。マクロモノマーの親水性基は、媒質と反応して単量体の水分散性を向上させ、疎水性基は、トナー粒子の表面に存在して乳化重合反応を促進させうる。マクロモノマーは、組成物に含まれた重合性単量体とグラフト化、分枝化、または架橋結合などの多様な形態で結合して、トナー粒子の耐久性などの物理的性質を向上させうる。
【００３４】
前記性質は、トナーの形状調節に適用しうる。トナーの形状調節は、マクロモノマーの添加量及び連鎖移動剤の濃度調節で、トナーの分子量及び樹脂特性を調節して形状調節を具現する。連鎖移動剤の添加濃度は、０〜２０％であることが望ましく、各単量体対比濃度比率によってトナーの形状を調節しうる。連鎖移動剤の濃度が低いほど樹脂の分子量は増加し、凝集／溶融時にトナー形状球形度が低下する。一方、連鎖移動剤の濃度が高まるほど樹脂の分子量は減少し、トナー形状の球形度は高まる。
【００３５】
図１は、本発明によって製造されたトナー粒子の形状を撮影した写真である。トナー粒子は、ポテト形状を表しており、連鎖移動剤及びマクロモノマーの含量を調節することによって製造しうる。
【００３６】
本発明は、連鎖移動剤を使用してトナーの分子量及び粒子形状を調節しうるだけでなく、マクロモノマーを添加してさらに多様なトナーの表面及び形状を調節しうるということを特徴とする。前述したように、マクロモノマーは、親水性基及び疎水性基を何れも有する両親媒性物質であり、一つ以上の反応性官能基を有しているため、グラフト化、分枝化、または架橋結合を通じてトナー粒子の分子量及び形状を調節しうる。
【００３７】
マクロモノマーの重量平均分子量は、１００〜１００，０００、望ましくは、１，０００〜１０，０００である。マクロモノマーの重量平均分子量が１００未満である場合には、完成されたトナーの物性が向上されないか、または安定剤としての役割がよくないこともあって望ましくなくて、１００、０００を超過する場合には、反応転換率が低くなることもあるために望ましくない。
【００３８】
本発明によるマクロモノマーは、例えば、ポリエチレングリコール（ＰＥＧ）−メタクリレート、ポリエチレングリコール（ＰＥＧ）−エチルエーテルメタクリレート、ポリエチレングリコール（ＰＥＧ）−ジメタクリレート、ポリエチレングリコール（ＰＥＧ）−改質ウレタン、ポリエチレングリコール（ＰＥＧ）−改質ポリエステル、ポリアクリルアミド（ＰＡＭ）、ポリエチレングリコール（ＰＥＧ）−ヒドロキシエチルメタクリレート、ヘキサ官能性ポリエステルアクリレート、樹脂状ポリエステルアクリレート、カルボキシポリエステルアクリレート、脂肪酸改質エポキシアクリレート、ポリエステルメタクリレートからなる群から選択された一つであることが望ましいが、必ずしもこれに限定されるものではない。
【００３９】
本発明に使われるマクロモノマーの含量は、組成物の総含量１００質量部を基準として１〜５０質量部であることが望ましい。組成物の総含量１００質量部を基準として１質量部未満である場合には、粒子の分散安定性が劣下するために望ましくなく、５０質量部を超える場合には、トナーの物性が劣下するために望ましくない。
【００４０】
本発明に使われる重合性単量体は、一つ以上の不飽和基を有する物質であって、ビニル系単量体、カルボキシル基を有する極性単量体、不飽和ポリエステル基を有する単量体、及び脂肪酸基を有する単量体のうちから選択されうる。
【００４１】
重合性単量体は、これに限定されるものではないが、スチレン、ビニルトルエン、α−メチルスチレン等のスチレン系単量体と、アクリル酸と、メタクリル酸と、アクリル酸メチル、アクリル酸エチル、アクリル酸プロピル、アクリル酸ブチル、アクリル酸２−エチルへキシル、アクリル酸ジメチルアミノエチル、メタクリル酸メチル、メタクリル酸エチル、メタクリル酸プロピル、メタクリル酸ブチル、メタクリル酸２−エチルへキシル、メタクリル酸ジメチルアミノエチル、アクリロニトリル、メタクリロニトリル、アクリルアミド、メタクリルアミド等の（メタ）アクリル酸の誘導体と、エチレン、プロピレン、ブチレン等のエチレン性不飽和モノオレフィンと、塩化ビニル、塩化ビニリデン、フッ化ビニル等のハロゲン化ビニルと、アセト酸ビニル、プロピオン酸ビニル等のビニルエステルと、ビニルメチルエーテル、ビニルエチルエーテル等のビニルエーテルと、ビニルメチルケトン、メチルイソプロフェニルケトン等のビニルケトンと、２−ビニルピリジン、４−ビニルピリジン、Ｎ−ビニルピロリドン等の窒素含有ビニル化合物のうちから選択された一つ以上であることが望ましい。
【００４２】
使われる重合性単量体の含量は、トナー組成物の総含量１００質量部を基準として３〜５０質量部である。トナー組成物の総含量１００質量部を基準として３質量部未満である場合には、収率が低下して望ましくなく、５０質量部を超える場合には、安定性が低下して望ましくない。
【００４３】
使われる媒質は、水溶液であるか、または水及び有機溶剤の混合物でありうる。
【００４４】
両親媒性マクロモノマーは、共単量体としてだけでなく、安定化剤として作用できる。初期のラジカルと単量体との反応は、オリゴマーラジカルを生成し、インシチュ安定化効果を表す。熱によって分解された開始剤は、ラジカルを生成し、水溶液上で単量体単位と反応してオリゴマーラジカルを形成し、疎水性が向上する。このようなオリゴマーラジカルの疎水性特性は、ミセル内部への拡散を促進し、重合性単量体との重合反応を促進させ、これと共にマクロモノマーとの共重合反応が進められうる。
【００４５】
両親媒性マクロモノマーの親水性特性によって、共重合反応は、トナー粒子の表面の付近でさらに容易に起こりうる。粒子表面に位置するマクロモノマーの親水性部分は、立体的安定化によってトナー粒子の安定性を向上させ、投入されるマクロモノマーの含量や分子量によって、粒子のサイズを調節しうる。また、粒子表面で反応する官能基は、トナーの摩擦電気的な特性を向上させうる。
【００４６】
トナー組成物は、重合開始剤によってラジカルが発生し、ラジカルが前記重合性単量体と反応することが望ましい。ラジカルは、重合性単量体及び前記マクロモノマーの反応性官能基と反応して共重合体を形成しうる。
【００４７】
ラジカル重合開始剤としては、過硫酸カリウム、過硫酸アンモニウムなどの過硫酸塩；４，４−アゾビス（４−シアノ吉草酸）、ジメチル−２，２’−アゾビス（２−メチルプロピオネート）、２，２−アゾビス（２−アミジノプロパン）二塩酸塩、２，２−アゾビス−２−メチル−Ｎ−１，１−ビス（ヒドロキシメチル）−２−ヒドロキシエチルプロピオアミド、２，２’−アゾビス（２，４−ジメチルバレロ二トリル）、２，２’−アゾビスイソブチロニトリル、１，１’−アゾビス（１−シクロヘキサンカルボニトリル）などのアゾ化合物；過酸化メチルエチル、過酸化ジ−ｔ−ブチル、過酸化アセチル、過酸化ジクミル、過酸化ラウロイル、過酸化ベンゾイル、過酸化ｔ−ブチル−２−エチルヘキサノエート、ジ−イソプロピルパーオキシジカーボネート、ジ−ｔ−ブチルパーオキシイソフタレートなどの過酸化物を例示しうる。また、これら重合開始剤と還元剤とを組み合わせた酸化−還元開始剤が挙げられる。
【００４８】
本発明による現像剤は、着色剤を含み、このような着色剤として、白黒トナーの場合には、カーボンブラックまたはアニリンブラックを使用でき、本発明による非磁性トナーは、カラートナーを製造し易い。また、カラートナーの場合には、着色剤のうち、黒い色はカーボンブラックを利用し、カラーはイエロー、マゼンタ及びシアン着色剤をさらに含む。
【００４９】
前記イエロー着色剤としては、例えば、縮合窒素化合物、イソインドリノン化合物、アントラキノン化合物、アゾ金属錯剤、またはアリルイミド化合物などが使われる。具体的に、Ｃ．Ｉ．顔料イエロー１２，１３，１４，１７，６２，７４，８３，９３，９４，９５，１０９，１１０，１１１，１２８，１２９，１４７，１６８，１８０などが使われうる。
【００５０】
前記マゼンタ着色剤としては、例えば、縮合窒素化合物、アントラキノン、キナクリドン化合物、塩基染料レート化合物、ナフトール化合物、ベンゾイミダゾール化合物、チオインジゴ化合物、またはぺリレン化合物などが使われる。具体的に、Ｃ．Ｉ．顔料レッド２，３，５，６，７，２３，４８：２，４８：３，４８：４，５７：１，８１：１，１２２，１４４，１４６，１６６，１６９，１７７，１８４，１８５，２０２，２０６，２２０，２２１，または２５４などが使われうる。
【００５１】
前記シアン着色剤としては、例えば、銅フタロシアニン化合物及びその誘導体、アントラキノン化合物、または塩基染料レート化合物などが使われる。具体的に、Ｃ．Ｉ．顔料ブルー１，７，１５，１５：１，１５：２，１５：３，１５：４，６０，６２，または６６などが使われうる。
【００５２】
このような着色剤は、単独または２種以上の混合物で混合して使われ、色相、彩度、明度、耐候性、トナー中の分散性を考慮して選択される。
【００５３】
着色剤の含量は、重合性単量体１００質量部を基準として０．１〜２０質量部であることが望ましい。前記着色剤の含量は、トナーの着色に十分な量であればよく、重合性単量体１００質量部を基準として０．１質量部未満である場合には、着色効果が不十分であるために望ましくなく、２０質量部を超える場合には、トナーのコストが上昇するため、十分な摩擦帯電量が得られないので望ましくない。
【００５４】
本発明によるトナー組成物は、離型剤、帯電制御剤、及びワックスのうち選択された一つ以上をさらに含みうる。
【００５５】
離型剤は、感光体を保護し、現像特性の劣化を防止して高品質の画像を得るために適切に使われうる。本発明の一具現例による離型剤は、高純度の固体脂肪酸エステル系物質を使用しうる。具体的には、例えば、低分子量ポリエチレン、低分子量ポリプロピレン、低分子量ポリブチレンなどの低分子量ポリオレフィン；パラフィンワックス；多官能エステル化合物が挙げられる。本発明で利用する離型剤としては、３官能以上のアルコール及びカルボン酸からなる多官能エステル化合物が望ましい。
【００５６】
帯電制御剤は、亜鉛またはアルミニウムのような金属含有サリチル酸化合物、ビスジフェニルグリコール酸のホウ素錯体、シリケートからなる群から選択されることが望ましい。さらに具体的には、ジアルキルサリチル酸亜鉛、ボロビス（１，１−ジフェニル−１−オキソ−アセチルカリウム塩）などが使われうる。
【００５７】
ワックスは、最終トナー組成物の目的実行特性を提供する任意の適したワックスを選択しうる。使われうるワックスの形態の例は、これに限定されるものではないが、ポリエチレン系ワックス、ポリプロピレン系ワックス、シリコンワックス、パラフィン系ワックス、エステル系ワックス、カルナウバワックス及びメタロセンワックスを含む。望ましくは、ワックスの融点は約５０〜約１５０℃である。ワックス成分は、トナー粒子と物理的に密着されるが、トナー粒子と共有的に結合しない。最終画像受容体上に低定着温度で定着され、優れた最終画像耐久性及び耐摩耗特性を表すトナーを提供する。
【００５８】
重合反応時間は、３〜１２時間ほどで温度及び実験条件によって調節され、反応が終わった粒子は、濾過過程を経た後に分離及び乾燥する。このとき、粒子のサイズを調節するために凝集過程を経うる。乾燥されたトナーは、外添処理を行って最終レーザプリンタ用に製造されうる。本発明によって製造されたトナーの体積平均粒径は０．５〜２０μｍ、望ましくは、４〜１０μｍである。トナーの体積平均粒径が０．５μｍ未満の場合は、解像度はよくなるが、現像器内でトナーの飛散などの環境問題が発生する可能性があり、トナーの体積平均粒径が２０μｍ超の場合は、解像度が悪くなり消耗量も多くなって非効率的であるため、望ましくない。
【００５９】
本発明は、反応性乳化剤及び着色剤を混合して着色剤分散液を製造し、親水性基、疎水性基、及び一つ以上の反応性官能基を有するマクロモノマー及び一つ以上の重合性単量体を前記着色剤分散液と混合してトナー組成物を製造した後、前記組成物を乳化重合して前記反応性乳化剤及び前記重合性単量体が共重合体を形成するトナーを提供する。
【００６０】
開始剤によって発生したラジカルが前記重合性単量体と反応し、ラジカルが重合性単量体及び前記マクロモノマーの反応性官能基と反応して共重合体を形成しうる。共重合体は、ビニル系単量体、カルボキシル基を有する極性単量体、不飽和ポリエステル基を有する単量体、及び脂肪酸基を有する単量体のうちから選択された一つ以上を共重合して得られ、共重合体の重量平均分子量は、２，０００〜２００，０００であることが望ましい。
【００６１】
マクロモノマーの重量平均分子量は、１００〜１００，０００、望ましくは、１，０００〜１０，０００である。マクロモノマーは、これに限定されるものではないが、ポリエチレングリコール（ＰＥＧ）−メタクリレート、ポリエチレングリコール（ＰＥＧ）−エチルエーテルメタクリレート、ポリエチレングリコール（ＰＥＧ）−ジメタクリレート、ポリエチレングリコール（ＰＥＧ）−改質ウレタン、ポリエチレングリコール（ＰＥＧ）−改質ポリエステル、ポリアクリルアミド（ＰＡＭ）、ポリエチレングリコール（ＰＥＧ）−ヒドロキシエチルメタクリレート、ヘキサ官能性ポリエステルアクリレート、樹脂状ポリエステルアクリレート、カルボキシポリエステルアクリレート、脂肪酸改質アクリレート、ポリエステルメタクリレートからなる群から選択された一つでありうる。
【００６２】
製造されたトナー粒子の体積平均粒径は、０．５〜２０μｍ、望ましくは、５〜１０μｍである。
【００６３】
トナーは、離型剤、ワックス、及び帯電制御剤のうちから選択された一つ以上をさらに含んでいてもよく、これについての詳細な内容は、前述した通りである。
【００６４】
また、本発明は、静電潜像が形成された感光体表面にトナーを付着させて可視像を形成し、前記可視像を転写材に転写する工程を含む画像形成方法において、前記のトナーは、反応性乳化剤及び着色剤を混合して着色剤分散液を製造し、親水性基及び疎水性基を有し、一つ以上の反応性官能基を含むマクロモノマー及び一つ以上の重合性単量体を前記着色剤分散液と混合してトナー組成物を製造した後、前記組成物を乳化重合してマクロモノマー及び重合性単量体が共重合体を形成する画像形成方法を提供する。
【００６５】
代表的な電子写真画像の形成工程は、帯電、露光、現像、転写、定着、クリーニング及び除電工程を含み、受容体上に画像を形成する一連の工程を含む。
【００６６】
帯電工程で、感光体は、通常的にコロナまたは帯電ローラによって、負または正のうち一つである、所望の極性の電荷で覆われる。露光工程で、光学システム、通常的にレーザスキャナまたはダイオード配列は、最終画像受容体上に形成される目的画像に対応する画像方式で感光体の帯電表面を選択的に放電させて潜像を形成する。“光”といえる電磁気照射は、例えば、赤外線照射、可視光線及び紫外線照射を含みうる。
【００６７】
現像工程で、適した極性のトナー粒子は、一般的に感光体上の潜像と接触するが、トナー極性に同じポテンシャル極性を有する、通常的に電気的に偏向された現像器を使用する。トナー粒子は、感光体に移動し、静電気力によって潜像に選択的に付着され、感光体上にトナー画像を形成する。
【００６８】
転写工程で、トナー画像は、感光体から目的とする最終画像受容体に転写されるが、時々中間体転写要素がトナー画像の後続の転写と共に、感光体から最終画像受容体へのトナー画像の転写に影響を与えるために利用される。
【００６９】
定着工程で、最終画像受容体上のトナー画像は、加熱されてトナー粒子が軟化または溶融されることによって、トナー画像を最終受容体に定着させる。他の一つの定着方法は、熱を加えるかまたは加えない高圧下で、最終受容体にトナーを固定させることを含む。クリーニング工程では、感光体上に残っている残留トナーが除去される。最後に、除電工程では、感光体電荷が特定波長バンドの光に露光されて実質的に均一に低い値に減少することによって、本来潜像の残留物が除去され、次の画像形成サイクルのために感光体が準備される。
【００７０】
また、本発明は、有機感光体、有機感光体の表面を帯電する手段、有機感光体の表面に静電潜像を形成する手段、トナーを受容する手段、前記トナーを供給して有機感光体表面の静電潜像を現像してトナー像を現像する手段、及び前記トナー像を感光体表面で転写材に転写する手段を備える画像形成装置において、前記トナーは、反応性乳化剤及び着色剤を混合して着色剤分散液を製造し、親水性基及び疎水性基を有し、一つ以上の反応性官能基を含むマクロモノマー及び一つ以上の重合性単量体を前記着色剤分散液と混合してトナー組成物を製造した後、前記組成物を乳化重合してマクロモノマー及び重合性単量体が共重合体を形成して製造された画像形成装置を提供する。
【００７１】
図２は、本発明の製造方法によって製造されたトナーを受容した非接触現像方式の画像形成装置の一具現例を示す図面であって、下記に作動原理を説明する。
【００７２】
非磁性１成分現像剤は、ポリウレタンフォーム、スポンジなどの弾性部材で構成された供給ローラ６によって現像剤８を現像ローラ５上に供給する。前記現像ローラ５上に供給された現像剤８は、現像ローラ５の回転によって現像剤規制ブレード７と現像ローラ５との接触部に到達する。前記現像剤規制ブレード７は、金属、ゴムなどの弾性部材で構成されている。現像剤規制ブレード７と現像ローラ５との接触部の間を現像剤が通過する時に、現像剤８の層が一定な層に規制されて薄層が形成され、現像剤を十分に帯電させる。薄層化された現像剤８は、現像ローラ５によって潜像担持体である感光体１の静電潜像に現像剤８が現像される現象領域へ移送する。
【００７３】
現像ローラ５は、感光体１と一定の間隔をおいて接触せずに相互対向して位置している。現像ローラ５は逆時計回り方向に回転し、感光体１は時計回り方向に回転する。現像領域へ移送された現像剤８は、現像ローラ５に印加されたＤＣ重畳されたＡＣ電圧と感光体１の潜像電位との電位差によって発生した電気力によって、感光体１の静電潜像で現像される。
【００７４】
感光体１に現像された現像剤８は、感光体１の回転方向によって転写手段９の位置に到達する。感光体１に現像された現像剤は、コロナ放電またはローラ状に現像剤８に対する逆極性高電圧が印加された転写手段９によって印刷用紙１３が通過しつつ、印刷用紙に現像剤が転写されて画像が形成される。
【００７５】
印刷用紙に転写された画像は、高温、高圧の定着器（図示せず）を通過しつつ、印刷用紙に現像剤が融着されて画像が定着される。一方、現像ローラ５上の未現像の残留現像剤は、前記現像ローラ５と接触している供給ローラ６によって回収される。前記過程が反復される。
【実施例】
【００７６】
本発明は、下記の実施例によってさらに詳細に説明する。
【００７７】
（実施例１）
シアン顔料であるＰＢ  １５：３１６ｇ及び反応性乳化剤であるＢＳ−１０（第一工業から購入可能）４ｇを超純度窒素で脱酸素化させた超純水１００ｇに混合させた後、分散攪拌器で約１時間５０００  ＲＰＭで回転して顔料分散液を製造した。スチレン７５ｇ、アクリル酸ブチル１５ｇ、及びメタクリル酸５ｇの単量体混合物；連鎖移動剤であるＩＯＭＰ（Ｉｓｏ  Ｏｃｔｙｌ  Ｍｅｒｃａｐｔｏ  Ｐｒｏｐｉｏｎａｔｅ）１ｇ；マクロモノマーＰＥＧ−ＭＡ  ３ｇ（総重量１００ｇ）；及び離型剤であるエステルワックス１０ｇを加熱混合した。このとき、加熱温度は、６０℃を超えない範囲で加熱した。超純水５００ｇにＮａＣ  ｌ１ｇとＰＥＧ−ＭＡ  ５ｇとを溶解して混合した水溶液を作って反応槽に入れた。前記得られた顔料液５０ｇを超純水６００ｇに希釈させた後、１リットルの反応器に入れて均質器を利用して均質化した。均質化時間は、２分であり、回転数は、７０００ＲＰＭ（Ｒｏｔａｔｉｏｎ  Ｐｅｒ  Ｍｉｎｕｔｅ）である。均質後に顔料液を３００ＲＰＭに攪拌させ、８０℃まで加熱させた。反応器の内部温度が適正数値に達すれば、過硫酸カリウム１ｇ、アゾアミド０．５ｇの開始剤を投入して窒素ガスで反応器の内部をパージした。すなわち、スチレン、アクリル酸ブチル、メタクリル酸、及びＰＥＧ−ＭＡの単量体混合物（７：１．５：０．５：１の比率、１００ｇ）を滴下じょうごに入れて徐々に約１時間にわたって投入した。このとき、反応時間は３時間であり、３時間後にＮａＣｌ  ２ｇを超純水２０ｇに溶かして反応槽に滴下した。再び、前述した比率の単量体混合物１１０ｇを１時間にわたって投入させた。このとき、総反応時間は６時間であり、反応が終われば、攪拌しつつ自然冷却させた。このとき、得られた粒子の体積平均粒径は５．８μｍであり、トナー形状は、不規則な形状（不定形）であった。
【００７８】
（実施例２）
連鎖移動剤であるＩＯＭＰ  １ｇの代わりに２ｇ、ＰＥＧ−ＥＡ  ３ｇの代わりに４ｇを使用したことを除いては、実施例１と同一に実施した。製造された粒子の体積平均粒径は６．５μｍであり、トナーの形状は、不規則な形状とポテト形状との中間形状であった。
【００７９】
（実施例３）
連鎖移動剤であるＩＯＭＰ  １ｇの代わりに３ｇ、ＰＥＧ−ＥＡ  ３ｇの代わりに５ｇを使用したことを除いては、実施例１と同一に実施した。製造された粒子の体積平均粒径は６．３μｍであり、トナーの形状は、ポテト形状であった。図１は、ポテト形状に製造されたトナー粒子形状を表した写真である。
【００８０】
（実施例４）
連鎖移動剤であるＩＯＭＰ  １ｇの代わりに５ｇ、ＰＥＧ−ＥＡ  ３ｇの代わりに５ｇを使用したことを除いては、実施例１と同一に実施した。製造された粒子の体積平均粒径は６．２μｍであり、トナーの形状は、球形であった。
【００８１】
（実施例５）
連鎖移動剤であるＩＯＭＰ  １ｇの代わりに７ｇ、ＰＥＧ−ＥＡ  ３ｇの代わりに５ｇを使用したことを除いては、実施例１と同一に実施した。製造された粒子の体積平均粒径は６．１μｍであり、トナーの形状は、球形であった。
【００８２】
（実施例６）
連鎖移動剤を使用しないことを除いては、実施例１と同一に実施した。製造された粒子の体積平均粒径は６．５μｍであり、トナーの形状は、凝集体であった。
【００８３】
（比較例１−既存のＥｍｕｌｓｉｏｎ／Ａｇｇｒｅｇａｔｉｏｎ方式）
（ラテックスの製造）
酸素を除去した超純水４００ｇに陰イオン性界面活性剤であるＳＤＳ（Ｓｏｄｉｕｍ  Ｄｏｄｅｃｙｌ  Ｓｕｌｆａｔｅ）０．５ｇを混ぜた。水溶液を反応槽に入れて温度を８０℃まで加熱した。温度が８０℃に到達した時、過硫酸カリウム０．２ｇを超純水３０ｇに溶解させた開始剤溶液を入れた。１０分後にスチレン、アクリル酸ブチル、メタクリル酸（それぞれ８１ｇ、２２ｇ、２．５ｇ）１０５．５ｇを約３０分間滴下した。４時間の反応以後に加熱を中断して自然冷却させた。このように作られたシード溶液で３０ｇを超純水３５１ｇに混合した後に８０℃に加熱した。エステルワックス１７ｇを単量体スチレン、アクリル酸ブチル、メタクリル酸それぞれ１８ｇ、７ｇ、１．３ｇ及びドデカンチオール０．４ｇと共に加熱溶解させた。このように準備されたワックス／単量体混合単量体をＳＤＳ  １ｇが溶解された超純水２２０ｇに入れて超音波分散器で約１０分間均質化させた。均質化された乳化溶液を反応槽に投入して約１５分後に開始剤５ｇと超純水４０ｇとを溶解して投入した。このとき、反応温度は８２℃を維持し、約２時間３０分間反応を進めた。２時間３０分の反応時間が過ぎれば、再び開始剤１．５ｇに超純水６０ｇを入れてシェル層の形成のための単量体を投入した。この時に投入する単量体の組成は、スチレン、アクリル酸ブチル、メタクリル酸それぞれ５６ｇ、２０ｇ、４．５ｇにドデカンチオール３ｇであった。単量体は、約８０分間滴下する方法で投入した。２時間の反応後に反応を終了させて自然冷却させた。
【００８４】
（トナーの凝集／溶融工程）
このように準備されたラテックス粒子３１８ｇを０．５ｇのＳＤＳ乳化剤が溶解されている超純水に混合した。ＳＤＳ乳化剤に分散した顔料粒子（Ｃｙａｎ  １５：３、４０固形体％）水溶液１８．２ｇを混ぜた。ＲＰＭ  ２５０で攪拌しつつ、ラテックス顔料分散水溶液のｐＨを１０％  ＮａＯＨ緩衝溶液を利用してｐＨ１０に適正にした。凝集剤ＭｇＣｌ２  １０ｇに超純水３０ｇを溶解した後、約１０分間ラテックス顔料水溶液に滴下した。温度を１℃／分の上昇率で９５℃まで上昇させた。約３時間加熱して反応を終了して自然冷却させた。この時に得られた粒子のサイズは、体積平均粒径は、約６．５μｍを表した。
【００８５】
前記実施例の結果を下記の表１に表した。
【００８６】
【表１】
2007193343.tif 000003
【００８７】
前記結果を参照すれば、連鎖移動剤の含量が増加するほど、トナーの形状は球形に製造され、分子量は減少した。マクロモノマーの含量が増加するほど、分子量は増加し、連鎖移動剤の影響でトナー粒子の形状が球形に近かった。
【００８８】
以上、添付図面を参照しながら本発明の好適な実施形態について説明したが、本発明はかかる例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【産業上の利用可能性】
【００８９】
反応性乳化剤を使用することによって洗浄工程を単純化でき、汚廃水の発生量を減少させうるため、環境的な側面でも非常に有利である。
【図面の簡単な説明】
【００９０】
【図１】本発明によって製造されたトナー粒子の形状を撮影した写真である。
【図２】本発明によって製造されたトナーを受容した画像形成装置の一具現例を示す図面である。
【符号の説明】
【００９１】
１      感光体
５      現像ローラ
６      供給ローラ
７      現像剤規制ブレード
８      現像剤
９      転写手段
１３      印刷用紙
【図２】
2007193343.tif 000004
【図１】
2007193343.tif 000005